(57)【要約】  絡合性及びスカム抑制に優れ、起泡の少ない不織布製造用処理剤、不織布加工時に絡合性及びスカム抑制に優れ且つ起泡の少ない短繊維、及び地合いの良好な不織布を提供する。  アルジトール脂肪酸エステル化合物（Ａ１）及び二無水アルジトールと脂肪酸とのエステル化合物（Ａ２）から選ばれる少なくとも１種であるエステル化合物（Ａ）と、ポリオキシアルキレン多価アルコール脂肪酸エステル（Ｂ１）、ポリアルキレングリコール脂肪酸エステル（Ｂ２）、鉱物油（Ｂ３）及び１価アルコール脂肪酸エステル（Ｂ４）から選ばれる少なくとも１種である成分（Ｂ）とを含み、前記化合物（Ａ１）を構成するアルジトールの水酸基の価数が５以上である、不織布製造用処理剤。【特許請求の範囲】
【請求項１】
アルジトール脂肪酸エステル化合物（Ａ１）及び二無水アルジトールと脂肪酸とのエステル化合物（Ａ２）から選ばれる少なくとも１種であるエステル化合物（Ａ）と、
ポリオキシアルキレン多価アルコール脂肪酸エステル（Ｂ１）、ポリアルキレングリコール脂肪酸エステル（Ｂ２）、鉱物油（Ｂ３）及び１価アルコール脂肪酸エステル（Ｂ４）から選ばれる少なくとも１種である成分（Ｂ）とを含み、
前記化合物（Ａ１）を構成するアルジトールの水酸基の価数が５以上である、不織布製造用処理剤。
【請求項２】
アニオン性界面活性剤（Ｃ）をさらに含む、請求項１に記載の不織布製造用処理剤。
【請求項３】
一無水アルジトールと脂肪酸とのエステル化合物（Ｄ）をさらに含む、請求項１又は２に記載の不織布製造用処理剤。
【請求項４】
処理剤の不揮発分に対する前記化合物（Ａ）の重量割合が０．１〜２０重量％である、請求項１〜３のいずれかに記載の不織布製造用処理剤。
【請求項５】
前記化合物（Ａ）と前記化合物（Ｄ）との重量比（Ａ／Ｄ）が０．１〜１０００である、請求項３に記載の不織布製造用処理剤。
【請求項６】
前記化合物（Ａ）を構成するアルジトールが、アラビトール、キシリトール、リビトール、ソルビトール、マンニトール及びガラクチトールから選ばれる少なくとも１種である、請求項１〜５のいずれかに記載の不織布製造用処理剤。
【請求項７】
原料短繊維に対して、請求項１〜６のいずれかに記載の不織布製造用処理剤を付与してなる、短繊維。
【請求項８】
請求項７に記載の短繊維を含有する、不織布。
【請求項９】
請求項７に記載の短繊維を集積させて繊維ウェブを作製し、該繊維ウェブをスパンレース法で処理する工程を含む、不織布の製造方法。
【発明の詳細な説明】
【技術分野】
【０００１】
本発明は、不織布製造用処理剤、該処理剤が付着した短繊維、不織布及び不織布の製造方法に関する。
【背景技術】
【０００２】
不織布に使用される繊維として、天然繊維と合成繊維とがある。
天然繊維は、繊維表面に油脂が付着しているため、不織布への加工時に処理剤が必要とされることが少ない。一方、合成繊維は繊維表面に何も付着していないため、潤滑性、集束性、帯電防止性などを付与する処理剤が目的に応じて使用されている。
例えば、制電性、カード通過性及び親水性を同時に付与することができるポリエステル系繊維用処理剤が開発されている（特許文献１）。【０００３】
近年、不織布加工技術の進歩に伴い、スパンレース法、エアレイド法、ニードルパンチ法、ケミカルボンド法及び抄紙法等の加工態様の多様化及び不織布加工速度の高速化が顕著になってきた。
特許文献１に記載の特殊なノニオン界面活性剤を主体とする繊維処理剤を適用した場合、いずれの加工態様においても、不織布の地合いが不均一、すなわち、不織布の品質の低下が散見されるようになってきた。
【先行技術文献】
【特許文献】
【０００４】
【特許文献１】日本国特開２０１３−８７３６５号公報
【発明の概要】
【発明が解決しようとする課題】
【０００５】
本発明者らは、不織布の品質の低下の原因を調査した結果、加工態様によって、次のように異なることが分かった。
特殊なノニオン界面活性剤を主体とする繊維処理剤が付着した短繊維を、スパンレースや抄紙等の水を使用する生産工程に供すると、該処理剤の起泡により不織布加工途中のウェブが乱れることで不織布の品質の低下が生じていることが判明した。
また、ニードルパンチ及びケミカルボンド等の工程に供すると、絡合性が不足するために風綿が多く発生して、ウェブが不均一となることで不織布の品質の低下が生じていることが判明した。
エアレイドの工程に供すると、スリット等にスカムが蓄積し、均一に短繊維を降り積もらせることができなくなっていることが判明した。
繊維処理剤を不織布の加工態様に合わせて変えると、合成繊維製造の生産性の面から適切でない。
そこで、本発明の目的は、絡合性及びスカム抑制に優れ、起泡の少ない不織布製造用処理剤、不織布加工時に絡合性及びスカム抑制に優れ且つ起泡の少ない短繊維、及び地合いの良好な不織布を提供することにある。
【課題を解決するための手段】
【０００６】
本発明者らは、鋭意検討した結果、特定のエステル化合物と特定の成分とを併用すると上記課題が解決できることを見出し、本発明に到達した。
すなわち、本発明の不織布製造用処理剤は、アルジトール脂肪酸エステル化合物（Ａ１）及び二無水アルジトールと脂肪酸とのエステル化合物（Ａ２）から選ばれる少なくとも１種であるエステル化合物（Ａ）と、
ポリオキシアルキレン多価アルコール脂肪酸エステル（Ｂ１）、ポリアルキレングリコール脂肪酸エステル（Ｂ２）、鉱物油（Ｂ３）及び１価アルコール脂肪酸エステル（Ｂ４）から選ばれる少なくとも１種である成分（Ｂ）とを含み、
前記化合物（Ａ１）を構成するアルジトールの水酸基の価数が５以上である。【０００７】
アニオン性界面活性剤（Ｃ）をさらに含むと好ましい。
一無水アルジトールと脂肪酸とのエステル化合物（Ｄ）をさらに含むと好ましい。
処理剤の不揮発分に対する前記化合物（Ａ）の重量割合が０．１〜２０重量％であると好ましい。
前記化合物（Ａ）と前記化合物（Ｄ）との重量比（Ａ／Ｄ）が０．１〜１０００であると好ましい。
前記化合物（Ａ）を構成するアルジトールが、アラビトール、キシリトール、リビトール、ソルビトール、マンニトール及びガラクチトールから選ばれる少なくとも１種であると好ましい。【０００８】
本発明の短繊維は、原料短繊維に対して、上記不織布製造用処理剤を付与してなる。
本発明の不織布は、上記短繊維を含有する。
本発明の不織布の製造方法は、上記短繊維を集積させて繊維ウェブを作製し、該繊維ウェブをスパンレース法で処理する工程を含む。
【発明の効果】
【０００９】
本発明の不織布製造用処理剤が付与された短繊維は、絡合性及びスカム抑制に優れ且つ起泡が少ないため、生産性を向上させることができ、本発明の不織布製造用処理剤が処理された短繊維を含む不織布は、地合が良好であり、人体への安全性に優れる。
本発明の不織布製造用処理剤が処理された短繊維を用いた不織布の製造方法であれば、不織布作製工程において、生産性を向上させることができる。
【発明を実施するための形態】
【００１０】
本発明の不織布製造用処理剤は、特定の化合物（Ａ）及び特定の成分（Ｂ）を含み、アニオン界面活性剤の重量割合が一定量未満である。以下に詳細に説明する。
【００１１】
［エステル化合物（Ａ）］
エステル化合物（Ａ）は、アルジトール脂肪酸エステル化合物（Ａ１）及び二無水アルジトールと脂肪酸とのエステル化合物（Ａ２）から選ばれる少なくとも１種であり、本発明に必須の成分である。
エステル化合物（Ａ）は、後述する成分（Ｂ）と併用すると、合成繊維の製造及び後加工工程にてスカム抑制及び低起泡性に優れる効果が得られる。
化合物（Ａ１）と成分（Ｂ）とを併用した場合に合成繊維の製造及び後加工工程にてスカム抑制及び低起泡性に優れる効果が得られる要因は定かではないが、次のように推定している。
先ず、スカムの原因の一因である金属イオンを化合物（Ａ１）が包摂する。次に、金属イオンを包摂した化合物（Ａ１）と成分（Ｂ）とが相溶する。従って、金属イオンが処理剤中に取り込まれることで、金属イオンによるスカム析出を抑制しているものと推定している。又、スカム抑制に伴って、低起泡性に優れるものと推定している。
【００１２】
（アルジトール脂肪酸エステル化合物（Ａ１））
前記化合物（Ａ１）を構成するアルジトールの水酸基の価数は、５以上である。４以下では、エステル化した場合に水酸基の数が少なくなり、化合物（Ａ１）と成分（Ｂ）との併用による相互作用が小さいためか、スカム抑制することができない。なかでも、金属イオンがスカムとして析出するのを抑制する観点から、５又は６がより好ましく、６がさらに好ましい。
【００１３】
前記化合物（Ａ１）の水酸基の数の下限は、スカム抑制の観点から、２が好ましく、３がより好ましく、４がさらに好ましい。
前記化合物（Ａ１）の水酸基の数の上限は、スカム抑制の観点から、６が好ましく、５がより好ましい。
【００１４】
前記化合物（Ａ１）を構成するアルジトールとしては、Ｄ−アラビニトール、Ｌ−アラビニトール、キシリトール、リビトール、Ｄ−イジトール、Ｌ−イジトール、ガラクチトール、Ｄ−グルシトール、Ｌ−グルシトール、Ｄ−マンニトール、Ｌ−マンニトール、ボレミトール、ペルセイトール、Ｄ−エリトロ−Ｄ−ガラクト−オクチトール等の水酸基の価数５〜８のアルジトールが挙げられる。なかでも、スカム抑制の観点から、Ｄ−アラビニトール、Ｌ−アラビニトール、キシリトール、リビトール、Ｄ−イジトール、Ｌ−イジトール、ガラクチトール、Ｄ−グルシトール、Ｌ−グルシトール、Ｄ−マンニトール、Ｌ−マンニトール等の水酸基の価数が５又は６のアルジトールが好ましい。
【００１５】
前記化合物（Ａ１）を構成する脂肪酸としては、酪酸、クロトン酸、吉草酸、カプロン酸、エナント酸、カプリル酸、ペラルゴン酸、カプリン酸、ラウリン酸、ミリスチン酸、ミリストレイン酸、ペンタデカン酸、パルミチン酸、パルミトレイン酸、イソセチル酸、マルガリン酸、ステアリン酸、イソステアリン酸、オレイン酸、エライジン酸、バクセン酸、リノール酸、リノレン酸、アラキジン酸、イソエイコサ酸、ガドレイン酸、エイコセン酸、ドコサン酸、イソドコサン酸、エルカ酸、テトラコサン酸、イソテトラコサン酸、ネルボン酸、セロチン酸、モンタン酸、メリシン酸等が挙げられる。
これらの中でも、低起泡性の観点から、カプリン酸、ラウリン酸、ミリスチン酸、ペンタデカン酸、パルミチン酸、マルガリン酸、ステアリン酸などの飽和脂肪酸が好ましい。
【００１６】
前記化合物（Ａ１）としては、特に限定はされないが、例えば、Ｄ−マンニトールモノミリスチレート、Ｄ−マンニトールジミリスチレート、Ｄ−マンニトールトリミリスチレート、Ｄ−グルシトールモノパルミテート、Ｄ−グルシトールジパルミテート、Ｄ−グルシトールトリパルミテート、キシリトールモノステアテート、キシリトールジステアテート、キシリトールトリステアテート、ソルビトールモノステアレート（Ｄ−グルシトールモノステアレートともいう。）、Ｄ−マンニトールジパルミテート、ソルビトールジミリスチレート（Ｄ−グルシトールジミリスチレートともいう。）等が挙げられる。
【００１７】
前記化合物（Ａ１）は、市販品であっても、公知の方法により合成してもよい。公知の方法により合成する場合には、アルジトールと脂肪酸とをモル比１：１〜１：３でエステル化して得られる。
【００１８】
（二無水アルジトールと脂肪酸とのエステル化合物（Ａ２））
二無水アルジトールと脂肪酸とのエステル化合物（Ａ２）（以後、化合物（Ａ２）ということがある。）は、二無水アルジトールと脂肪酸とがエステル結合した構造を有するエステル化合物である。
エステル化合物（Ａ２）は、後述する成分（Ｂ）と併用すると、合成繊維の製造及び後加工工程にてスカム抑制及び低起泡性に優れる効果が得られる。
化合物（Ａ２）と成分（Ｂ）とを併用した場合に合成繊維の製造及び後加工工程にてスカム抑制及び低起泡性に優れる効果が得られる要因は定かではないが、次のように推定している。
化合物（Ａ２）は、分子内に酸素原子を含む２つの環状構造を有するので、金属イオンを取り込みやすい。そこで、先ず、スカムの原因の一因である金属イオンを化合物（Ａ２）が包摂する。次に、金属イオンを包摂した化合物（Ａ２）と成分（Ｂ）とが相溶する。従って、金属イオンが処理剤中に取り込まれることで、金属イオンによるスカム析出を抑制しているものと推定している。又、スカム抑制に伴って、低起泡性に優れるものと推定している。
【００１９】
前記化合物（Ａ２）を構成する二無水アルジトールとしては、イソソルバイド、イソマンニド、イソイジドおよびイソガラクチド等のイソへキシドが挙げられる。
前記化合物（Ａ２）を構成する脂肪酸は、前記化合物（Ａ１）を構成する脂肪酸と同じものを挙げることができる。
前記化合物（Ａ２）としては、特に限定されないが、例えば、イソソルビドモノステアレート、イソソルビドモノオレエート、イソソルビドモノラウレート、イソイジドモノステアレート、イソイジドモノオレート、イソイジドモノラウレート、イソマンニドモノパルミテート、イソソルビドモノミリスチレート等が挙げられる。
前記化合物（Ａ２）は、市販品であっても、公知の方法により合成してもよい。
【００２０】
［成分（Ｂ）］
本発明の処理剤は、成分（Ｂ）を必須に含む。成分（Ｂ）は、上述したように、化合物（Ａ１）又は化合物（Ａ２）と併用することにより、スカム析出を抑制している。
また、成分（Ｂ）は、絡合性に優れる成分である。
【００２１】
本発明の処理剤に用いられる成分（Ｂ）は、ポリオキシアルキレン多価アルコール脂肪酸エステル（Ｂ１）、ポリアルキレングリコール脂肪酸エステル（Ｂ２）、鉱物油（Ｂ３）及び１価アルコール脂肪酸エステル（Ｂ４）から選ばれる少なくとも１種である。
【００２２】
前記ポリオキシアルキレン多価アルコール脂肪酸エステル（Ｂ１）は、多価アルコール脂肪酸エステル（ｂ１）にプロピレンオキシドやエチレンオキシドなどのアルキレンオキシドを付加した化合物である。
【００２３】
多価アルコール脂肪酸エステル（ｂ１）を構成する多価アルコールとしては、例えば、エチレングリコール、プロピレングリコール、１，４−ブタンジオール、１，６−ヘキサンジオール、ジエチレングリコール、グリセリン、トリメチロールプロパン、ソルビトール、ソルビタン、ペンタエリスリトール、ジペンタエリスリトール、ショ糖等類が挙げられる。さらに、グリセリンの縮合物であるジグリセリン、トリグリセリン、テトラグリセリン、ヘキサグリセリン等のポリグリセリンも挙げられる。これらの中でも、絡合性向上の観点から、３価以上のアルコールが好ましく、グリセリン、トリメチロールプロパン、ソルビトール、ソルビタン、ペンタエリスリトール、ジペンタエリスリトールが好ましい例として挙げることができる。
【００２４】
多価アルコール脂肪酸エステル（ｂ１）を構成する脂肪酸としては、特に限定はなく、飽和であっても不飽和であってもよく、炭化水素基の側鎖にヒドロキシル基を含有していてもよい。当該脂肪酸はたとえば、酢酸、プロピオン酸、ブタン酸、ペンタン酸、ヘキサン酸、ヘプタン酸、オクタン酸、ノナン酸、デカン酸、ラウリン酸、やし脂肪酸、ミリスチン酸、パルミチン酸、ステアリン酸、オレイン酸、ベヘン酸、リシノール酸、リノレン酸、リシネライジン酸、ヒドロキシステアリン酸、１２−ヒドロキシステアリン酸、セレブロン酸、ヒドロキシリグノセリン酸、サリチル酸、乳酸等があげられ、これ等を２種類以上併用してもよい。
【００２５】
前記多価アルコール脂肪酸エステル（ｂ１）は、多価アルコールの水酸基の少なくとも１つ以上がエステル化された構造を有するエステルである。また、当該多価アルコール脂肪酸エステルにおいて付加されるポリオキシアルキレン基を構成するアルキレンオキシドとしては、エチレンオキシド、プロピレンオキシド、ブチレンオキシド等の炭素数２〜４のアルキレンオキシドが挙げられ、これ等の２種類以上を使用してもよい。付加されるエチレンオキシド、プロピレンオキシド及びブチレンオキシドの付加の順序には特に限定はなく、また付加形態もブロック付加、ランダム付加及びブロック付加とランダム付加の組み合わせのいずれでもよく、特に制限はない。
【００２６】
低起泡性及びスカム抑制の観点から、アルキレンオキシドの付加モル数は、多価アルコール脂肪酸エステル（ｂ１）の１分子当り、５〜６０が好ましく、１０〜５０がより好ましく、２０〜４０がさらに好ましい。６０を越えると、低起泡性が悪化する可能性がある。５未満では、スカム抑制が不足する可能性がある。
【００２７】
前記ポリアルキレングリコール脂肪酸エステル（Ｂ２）（以後単にエステル（Ｂ２）と表すことがある）は、脂肪酸とポリアルキレングリコールとがエステル結合した構造を有するエステル化合物である。
【００２８】
前記エステル（Ｂ２）としては、ポリエチレングリコールモノラウレート、ポリエチレングリコールジラウレート、ポリエチレングリコールモノパルミテート、ポリエチレングリコールジパルミテート、ポリエチレングリコールモノオレエート、ポリエチレングリコールジオレエート、ポリエチレングリコールモノステアレート、ポリエチレングリコールジステアレート、ポリエチレンポリプロピレングリコールモノラウレート、ポリエチレンポリプロピレングリコールジラウレート、ポリエチレンポリプロピレングリコールモノオレエート、ポリエチレンポリプロピレングリコールジオレエート等が挙げられるが、これに限定されるものではない。これらの中でも、低起泡性の観点から、ポリエチレングリコールモノオレエート、ポリエチレングリコールジオレエート、ポリエチレングリコールモノステアレート、ポリエチレングリコールジステアレートが好ましく、ポリエチレングリコールモノオレエート、ポリエチレングリコールジオレエートがより好ましい。
【００２９】
前記エステル（Ｂ２）を構成するポリアルキレングリコールの分子量は、低起泡性の観点から、１００〜２０００が好ましく、２００〜１５００がより好ましく、３００〜１０００がさらに好ましく、４００〜８００が最も好ましい。ポリアルキレングリコールの分子量が１００未満であるとスカム抑制が不足する可能性があり、２０００を越えると当該処理剤の発泡が多くなると共に製品粘度が高くなりスカム抑制が不足する可能性がある。
【００３０】
前記鉱物油（Ｂ３）としては、マシン油、スピンドル油及び流動パラフィン等が挙げられるがこれに限定されるものではない。４０℃における鉱物油の粘度はレッドウッド粘度計で４０〜３００秒（ＪＩＳＫ−２２８３）の範囲とすることが好ましく、４０〜１６０秒がより好ましく、６０〜１６０秒がさらに好ましく、６０〜１２０秒が特に好ましい。４０秒未満では給油後の繊維を放置したとき放置時間と共に鉱物油が揮発する可能性があり、３００秒を越えると粘度が高すぎてスカム抑制が低下する可能性がある。
【００３１】
前記１価アルコール脂肪酸エステル（Ｂ４）は、一価アルコールと脂肪酸とがエステル結合した構造を有する化合物である。
【００３２】
前記１価アルコール脂肪酸エステル（Ｂ４）を構成する１価アルコールとしては、特に限定はないが、１価の脂肪族アルコール等が挙げられる。１価の脂肪族アルコールの炭素数は分布があってもよい。また、飽和であっても不飽和であってもよく、直鎖状であってもよく、分岐を有していてもよい。１価の脂肪族アルコールの炭素数は、１〜３０が好ましく、２〜２４がより好ましく、４〜２０がさらに好ましく、８〜１８が特に好ましい。１価の脂肪族アルコールの炭素数が３０を越えると、低起泡性が悪化する可能性がある。
前記１価アルコールとしては、例えば、メタノール、エタノール、プロパノール、ブタノール、ペンタノール、ヘキサノール、ヘプタノール、オクタノール、デカノール、２−エチルヘキサノール、ラウリルアルコール、ミリスチリルアルコール、セチルアルコール、ステアリルアルコール、イソステアリルアルコール、オレイルアルコール、ベヘニルアルコール等が挙げられる。
【００３３】
前記１価アルコール脂肪酸エステル（Ｂ４）を構成する脂肪酸としては、特に限定はなく、飽和であっても不飽和であってもよく、炭化水素基の側鎖に水酸基を含有していてもよい。当該脂肪酸はたとえば、酢酸、プロピオン酸、ブタン酸、ペンタン酸、ヘキサン酸、ヘプタン酸、オクタン酸、ノナン酸、デカン酸、ラウリン酸、やし脂肪酸、ミリスチン酸、パルミチン酸、ステアリン酸、オレイン酸、ベヘン酸、リシノール酸、リノレン酸、リシネライジン酸、ヒドロキシステアリン酸、１２−ヒドロキシステアリン酸、セレブロン酸、ヒドロキシリグノセリン酸、サリチル酸、乳酸等があげられ、これ等を２種類以上併用してもよい。
【００３４】
（アニオン性界面活性剤（Ｃ））
アニオン性界面活性剤（Ｃ）は、アルキルスルホネート塩（Ｃ１）、アルキルサルフェート塩（Ｃ２）、ポリオキシアルキレンアルキルサルフェート塩（Ｃ３）、アルキルホスフェート塩（Ｃ４）、ポリオキシアルキレンアルキルホスフェート塩（Ｃ５）、ジアルキルスルホコハク酸塩（Ｃ６）、脂肪酸金属塩（Ｃ７）及び多価アルコール脂肪酸エステルサルフェート塩（Ｃ８）からなる群より選ばれた少なくとも１種であり、制電性を付与する成分である。従って、アニオン性界面活性剤（Ｃ）をさらに含むと、処理剤が付着した短繊維がカード工程等の工程を通過する工程通過性が向上するため、好ましい。
【００３５】
前記アルキルスルホネート塩（Ｃ１）は、工程通過性向上の観点から、アルキル基が１〜３０であることが好ましく、４〜２２がより好ましく、６〜１８がさらに好ましい。当該アルキル基は、直鎖若しくは分岐又は飽和若しくは不飽和又は脂肪族若しくは芳香族のいずれであってもよく、分布があってもよい。
前記アルキルスルホネート塩（Ｃ１）のアルキルスルホネートとしては、特に限定はないが、例えば、ブチルスルホネート、ヘキシルスルホネート、オクチルスルホネート、デシルスルホネート、ラウリルスルホネート、セチルスルホネート、ステアリルスルホネート、オレイルスルホネート、ｐ−トルエンスルホネート、ドデシルフェニルスルホネート、オレイルフェニルスルホネート、ナフチルスルホネート、ジイソプロピルナフチルスルホネート等が挙げられ、工程通過性向上の観点から、オクチルスルホネート、デシルスルホネート、ラウリルスルホネート、セチルスルホネート、ステアリルスルホネート、オレイルスルホネートが好ましく、ラウリルスルホネート、セチルスルホネート、ステアリルスルホネート、オレイルスルホネートがさらに好ましい。
前記アルキルスルホネート塩（Ｃ１）の塩としては、特に限定はないが、例えば、ナトリウム塩、カリウム塩及びアンモニウム塩が挙げられる。
【００３６】
前記アルキルサルフェート塩（Ｃ２）は、工程通過性向上の観点から、アルキル基が１〜３０であることが好ましく、４〜２２がより好ましく、６〜１８がさらに好ましい。当該アルキル基は、直鎖若しくは分岐又は飽和若しくは不飽和又は脂肪族若しくは芳香族のいずれであってもよく、分布があってもよい。
前記アルキルサルフェート塩（Ｃ２）のアルキルサルフェートとしては、特に限定はないが、例えば、メチルサルフェート、エチルサルフェート、ブチルサルフェート、ヘキシルサルフェート、オクチルサルフェート、デシルサルフェート、ラウリルサルフェート、セチルサルフェート、ステアリルサルフェート、オレイルサルフェート等が挙げられ、工程通過性向上の観点から、ラウリルサルフェート、セチルサルフェート、ステアリルサルフェート、オレイルサルフェートが好ましく、ラウリルサルフェート、セチルサルフェート、ステアリルサルフェート、オレイルサルフェートがさらに好ましい。
本発明のアルキルサルフェート塩（Ｃ２）の塩としては、特に限定はないが、例えば、ナトリウム塩、カリウム塩及びアンモニウム塩が挙げられる。
【００３７】
前記ポリオキシアルキレンアルキルサルフェート塩（Ｃ３）は、工程通過性向上の観点から、アルキル基が１〜３０であることが好ましく、４〜２２がより好ましく、６〜１８がさらに好ましい。当該アルキル基は、直鎖若しくは分岐又は飽和若しくは不飽和又は脂肪族若しくは芳香族のいずれであってもよく、分布があってもよい。
本発明のポリオキシアルキレンアルキルサルフェート塩のポリオキシアルキレンは、ポリオキシエチレン及び／又はポリオキシプロピレンである。ポリオキシエチレン及びポリオキシプロピレンである場合には、ランダム型に付加重合させた化合物であってもよく、ブロック型に付加重合させた化合物であってもよい。生産性の点から、ランダム型に付加重合させた化合物が好ましい。
工程通過性向上の観点から、当該ポリオキシアルキレンの付加モル数は１〜４０であり、２〜３０が好ましく、３〜２５がより好ましく、４〜２０がさらに好ましい。当該ポリオキシアルキレンの付加モル数が４０を超えると、工程通過性が低下する可能性がある。
前記ポリオキシアルキレンアルキルサルフェート塩（Ｃ３）の塩としては、特に限定はないが、例えば、ナトリウム塩、カリウム塩及びアンモニウム塩が挙げられる。
【００３８】
前記アルキルホスフェート塩（Ｃ４）は、工程通過性向上の観点から、アルキル基が１〜３０であることが好ましく、４〜２２がより好ましく、６〜１８がさらに好ましい。当該アルキル基は、直鎖若しくは分岐又は飽和若しくは不飽和又は脂肪族若しくは芳香族のいずれであってもよく、分布があってもよい。
前記アルキルホスフェート塩（Ｃ４）のアルキルホスフェートとしては、特に限定はないが、例えば、メチルホスフェート、ジエチルホスフェート、ブチルホスフェート、ヘキシルホスフェート、オクチルホスフェート、デシルホスフェート、ラウリルホスフェート、セチルホスフェート、ステアリルホスフェート、オレイルホスフェート、ジオクチルホスフェート、メチルオレイルホスフェート、ノニルフェニルオキシエトキシエチルメチルホスフェート等が挙げられる。
前記アルキルホスフェート塩（Ｃ４）の塩としては、特に限定はないが、例えば、ナトリウム塩、カリウム塩及びアンモニウム塩が挙げられる。
【００３９】
前記ポリオキシアルキレンアルキルホスフェート塩（Ｃ５）は、工程通過性向上の観点から、アルキル基が１〜３０であることが好ましく、４〜２２がより好ましく、６〜１８がさらに好ましい。当該アルキル基は、直鎖若しくは分岐又は飽和若しくは不飽和又は脂肪族若しくは芳香族のいずれであってもよく、分布があってもよい。
前記ポリオキシアルキレンアルキルホスフェート塩（Ｃ５）のポリオキシアルキレンは、ポリオキシエチレン及び／又はポリオキシプロピレンである。ポリオキシエチレン及びポリオキシプロピレンである場合には、ランダム型に付加重合させた化合物であってもよく、ブロック型に付加重合させた化合物であってもよい。生産性の点から、ランダム型に付加重合させた化合物が好ましい。
工程通過性向上の観点から、当該ポリオキシアルキレンの付加モル数は１〜４０であり、２〜３０が好ましく、３〜２５がより好ましく、４〜２０がさらに好ましい。当該ポリオキシアルキレンの付加モル数が４０を超えると、工程通過性が低下する可能性がある。
前記ポリオキシアルキレンアルキルホスフェート塩（Ｃ５）の塩としては、特に限定はないが、例えば、ナトリウム塩、カリウム塩及びアンモニウム塩が挙げられる。
【００４０】
前記アルキルスルホコハク酸塩（Ｃ６）は、工程通過性向上の観点から、アルキル基が１〜３０であることが好ましく、４〜２２がより好ましく、６〜１８がさらに好ましい。当該アルキル基は、直鎖若しくは分岐又は飽和若しくは不飽和又は脂肪族若しくは芳香族のいずれであってもよく、分布があってもよい。２個のアルキル基は同一であっても異なっていてもよい。
前記アルキルスルホコハク酸塩（Ｃ６）としては、特に限定はないが、例えば、ジオクチルスルホコハク酸ナトリウム塩、ジドデセニルスルホコハク酸ナトリウム塩、ジ２−エチルヘキシルスルホコハク酸ナトリウム塩、ジラウリルスルホコハク酸ナトリウム塩、ジミリスチルスルホコハク酸ナトリウム塩、ジステアリルスルホコハク酸ナトリウム塩等を挙げることができる。
前記アルキルスルホコハク酸塩（Ｃ６）の塩としては、特に限定はないが、例えば、ナトリウム塩、カリウム塩及びアンモニウム塩が挙げられる。
【００４１】
前記脂肪酸金属塩（Ｃ７）は、工程通過性向上の観点から、アルキル基が１〜３０であることが好ましく、４〜２２がより好ましく、６〜１８がさらに好ましい。当該アルキル基は、直鎖若しくは分岐又は飽和若しくは不飽和又は脂肪族若しくは芳香族のいずれであってもよく、分布があってもよい。
前記脂肪酸金属塩（Ｃ７）としては、特に限定はないが、例えば、酢酸、カプロン酸、ラウリン酸、２−エチルヘキサン酸、イソステアリン酸、オレイン酸、エルカ酸、マロン酸、アジピン酸、セバシン酸、ペンタデセニルコハク酸等のカリウム塩、ナトリウム塩、アンモニウム塩等が挙げられる。
前記多価アルコール脂肪酸エステルサルフェート塩（Ｃ８）は、多価アルコール脂肪酸エステル（ｃ）を硫酸化及び中和して得られる構造を有したサルフェート塩である。
硫酸化の方法は、特に限定されず、発煙硫酸、濃硫酸、クロルスルホン酸、三酸化硫黄ガス等により、公知の方法を用いることができる。
中和の方法は、特に限定されず、公知の方法を用いることができる。中和に用いる塩基性物質としては、炭酸ナトリウム、炭酸カリウム等のアルカリ金属炭酸塩、炭酸水素ナトリウム、炭酸水素カリウム等のアルカリ金属炭酸水素塩、水酸化ナトリウム、水酸化カリウム、水酸化リチウム等のアルカリ金属水酸化物、酸化カルシウム、水酸化カルシウム、酸化マグネシウム、水酸化マグネシウム等のアルカリ土類金属の酸化物及び水酸化物、アンモニア、ヒドロキシアルキル鎖の炭素原子数が２〜４の、モノ、ジ及びトリアルカノールアミン、アルキル鎖の炭素原子数が１〜４の、１級、２級及び３級アルキルアミン等である。塩基性物質は二種以上併用してもよい。
【００４２】
前記多価アルコール脂肪酸エステル（ｃ）は、多価アルコールと脂肪酸とがエステル結合した構造を有するエステル化合物であり、合成品であっても、天然品であってもよい。
前記多価アルコール脂肪酸エステル（ｃ）は、分子内のヒドロキシル基又は炭素−炭素不飽和結合が多い方が、前記サルフェート塩（Ａ）１分子あたりのサルフェート基が多くなり、スカム抑制が良好になる。したがって、多価アルコール脂肪酸エステル（ｃ）を構成する脂肪酸において、当該脂肪酸に対する不飽和脂肪酸含有量は、３０重量％以上が好ましく、４０重量％以上がより好ましく、７０重量％以上がさらに好ましく、当該脂肪酸に対する不飽和脂肪酸含有量の上限値は、１００重量％が好ましく、９９重量％がさらに好ましい。
【００４３】
前記多価アルコール脂肪酸エステル（ｃ）の合成品に用いる多価アルコールは、ヒドロキシル基を２つ以上有する多価アルコールであり、たとえば、エチレングリコール、プロピレングリコール、１，４−ブタンジオール、１，６−ヘキサンジオール、ジエチレングリコール等のジオール、ポリエチレングリコール、ポリプロピレングリコール、ポリエチレンポリプロピレングリコール等のポリアルキレングリコール、グリセリン、トリメチロールプロパン、ペンタエリスリトール、エリスリトール、ジグリセリン、ポリグリセリン、ソルビタン、ソルビトール、ジトリメチロールプロパン、ジペンタエリスリトール、ショ糖等が挙げられ、低起泡性及びスカム抑制の観点から、グリセリン、ソルビタンがより好ましく、グリセリンがさらに好ましい。
【００４４】
前記多価アルコール脂肪酸エステル（ｃ）の合成品に用いる脂肪酸は、飽和脂肪酸、不飽和脂肪酸、ヒドロキシ脂肪酸及びヒドロキシ不飽和脂肪酸のいずれであってもよい。このような脂肪酸としては、たとえば、酢酸、プロピオン酸、ブタン酸、ペンタン酸、ヘキサン酸、ヘプタン酸、オクタン酸、ノナン酸、デカン酸、ラウリン酸、ミリスチン酸、パルミチン酸、ステアリン酸、オレイン酸、ベヘン酸等、リグノセリン酸、ネルボン酸、セロチン酸、モンタン酸、メリシン酸、ラノリン脂肪酸、ヒドロキシカプリル酸、ヒドロキシカプリン酸、ヒドロキシウンデカン酸、ヒドロキシラウリン酸、ヒドロキシステアリン酸、リシノール酸、リノレン酸等が挙げられる。これらの中でも、分子内のヒドロキシル基又は炭素−炭素不飽和結合が多い方が、前記サルフェート塩１分子あたりのサルフェート基が多くなることでスカム抑制が良好になるという理由から、オレイン酸、ヒドロキシカプリル酸、ヒドロキシカプリン酸、ヒドロキシウンデカン酸、ヒドロキシラウリン酸、ヒドロキシステアリン酸、リシノール酸、リノレン酸が好ましく、リノレン酸がさらに好ましい。
【００４５】
前記多価アルコール脂肪酸エステル（ｃ）は、分子量が大きい程、低起泡性が良好である。従って、前記多価アルコール脂肪酸エステル（ｃ）の総炭素数は２３以上が好ましく、２７以上がより好ましく、３１以上がさらに好ましく、３９以上が特に好ましい。前記多価アルコール脂肪酸エステル（ｃ）の総炭素数の好ましい上限値は１００であり、９０がより好ましく、８０がさらに好ましい。前記多価アルコール脂肪酸エステル（ｃ）の総炭素数が１００を越えると、スカム抑制が低下する可能性がある。
【００４６】
前記多価アルコール脂肪酸エステル（ｃ）の天然品としては、牛脂、豚脂、馬脂、羊脂、鳥脂、鯨油、海豚油、鰯油、鱈油、鮫油、ひまし油、菜種油、綿実油、胡麻油、オリーブ油、大豆油、やし油、パーム油、パーム核油、落花生油、トウモロコシ油、ひまわり油等が挙げられる。中でも、低起泡性の観点から、牛脂や菜種油が好ましい。
【００４７】
前記多価アルコール脂肪酸エステル（ｃ）としては、前記天然品に加えて、前記天然品を水素添加した構造を有する硬化油や半硬化油等も挙げられ、たとえば、硬化やし油、硬化パーム油、半硬化パ−ム油、硬化パ−ム核油、硬化大豆油、硬化菜種油、硬化ひまし油、硬化牛脂、半硬化牛脂、硬化豚脂、半硬化鰯油、硬化鰯油、硬化鱈油、半硬化鱈油、硬化鮫油、半硬化鮫油等が挙げられる。
【００４８】
（一無水アルジトールと脂肪酸とのエステル化合物（Ｄ））
一無水アルジトールと脂肪酸とのエステル化合物（Ｄ）（以後、化合物（Ｄ）と記載することがある。）は、前記化合物（Ａ）及び成分（Ｂ）と併用すると、スカム抑制効果が高まる成分である。化合物（Ｄ）は、前記成分（Ｂ１）とは、ポリオキシアルキレン基が付加されていない点で異なる。
前記化合物（Ｄ）を、前記化合物（Ａ）及び成分（Ｂ）と併用した際にスカム抑制効果が高まる要因としては定かではないが、前記化合物（Ｄ）と成分（Ｂ）と併用した処理剤では、スカム抑制効果は見られないが、前記化合物（Ａ）及び成分（Ｂ）と併用した処理剤に前記化合物（Ｄ）を加えると、スカム抑制効果がさらに向上することが確認できることから、化合物（Ｄ）は、化合物（Ａ）及び成分（Ｂ）の相溶性を向上させることにより、スカム抑制効果が高まるものと推定している。
【００４９】
前記化合物（Ｄ）は、アルジトールと脂肪酸とをモル比１：１〜１：２でエステル化して得られる際にアルジトール脂肪酸エステル化合物（Ａ）との混合品として得られる。
反応条件によりエステル化合物（Ａ）と前記化合物（Ｄ）との比率を調整することが可能であるが、エステル化反応時間を短く、温度を低温にする程エステル化合物（Ａ）の比率が高くなる。
【００５０】
前記化合物（Ｄ）を構成する一無水アルジトールとしては、特に限定はないが、ソルビタン及び／又はマンニタンが挙げられる。
前記化合物（Ｄ）を構成する脂肪酸としては、酪酸、クロトン酸、吉草酸、カプロン酸、エナント酸、カプリル酸、ペラルゴン酸、カプリン酸、ラウリン酸、ミリスチン酸、ミリストレイン酸、ペンタデカン酸、パルミチン酸、パルミトレイン酸、イソセチル酸、マルガリン酸、ステアリン酸、イソステアリン酸、オレイン酸、エライジン酸、バクセン酸、リノール酸、リノレン酸、アラキジン酸、イソエイコサ酸、ガドレイン酸、エイコセン酸、ドコサン酸、イソドコサン酸、エルカ酸、テトラコサン酸、イソテトラコサン酸、ネルボン酸、セロチン酸、モンタン酸、メリシン酸等が挙げられる。
これらの中でも、絡合性向上の観点から、カプリル酸、ペラルゴン酸、カプリン酸、ラウリン酸、ミリスチン酸、ミリストレイン酸、ペンタデカン酸、パルミチン酸などの炭素数Ｃ１６以下の飽和脂肪酸、パルミトレイン酸、マルガリン酸、オレイン酸、リノール酸、リノレン酸、エライジン酸、バクセン酸、ガドレイン酸、エルカ酸、ネルボン酸などの不飽和脂肪酸、イソセチル酸、イソステアリン酸、イソエイコサ酸、イソドコサン酸、イソテトラコサン酸などの分岐鎖脂肪酸が好ましい。
【００５１】
前記化合物（Ｄ）としては、特に限定されないが、例えば、ソルビタンモノステアレート、ソルビタンジステアレート、ソルビタントリステアレート、ソルビタンモノパルミテート、ソルビタンジパルミテート、ソルビタントリパルミテート、ソルビタンモノミリスチレート、ソルビタンジミリスチレート、ソルビタントリミリスチレート、ソルビタンモノオレエート、ソルビタンジオレエート、ソルビタントリオレエート、マンニタンモノパルミテート、マンニタンモノステアレート、マンニタンモノオレエート等が挙げられる。
これらの中でも、本願効果を奏する観点から、ソルビタンモノステアレート、ソルビタンジステアレート、ソルビタントリステアレート、ソルビタンモノパルミテート、ソルビタンジパルミテート、ソルビタントリパルミテート、ソルビタンモノミリスチレート、ソルビタンジミリスチレート、ソルビタントリミリスチレート、ソルビタンモノオレエート、ソルビタンジオレエート、ソルビタントリオレエートが、好ましい。
【００５２】
〔不織布製造用処理剤〕
本発明の不織布製造用処理剤は、不織布の製造に用いる短繊維に処理するものである。繊維については後述する。
本発明の不織布製造用処理剤は、アルジトール脂肪酸エステル化合物（Ａ１）及び二無水アルジトールと脂肪酸とのエステル化合物（Ａ２）から選ばれる少なくとも１種であるエステル化合物（Ａ）と、ポリオキシアルキレン多価アルコール脂肪酸エステル（Ｂ１）、ポリアルキレングリコール脂肪酸エステル（Ｂ２）、鉱物油（Ｂ３）及び１価アルコール脂肪酸エステル（Ｂ４）から選ばれる少なくとも１種である成分（Ｂ）とを含み、前記化合物（Ａ１）を構成するアルジトールの水酸基の価数が４以上である、不織布製造用処理剤である。
本発明の不織布製造用処理剤は、エステル化合物（Ａ）と成分（Ｂ）とを併用することで、合成繊維の製造及び後加工工程にてスカム抑制及び低起泡性に優れる効果が得られる。
【００５３】
処理剤の不揮発分に対する前記化合物（Ａ）の重量割合は、０．１〜２０重量％が好ましく、０．５〜１５重量％がより好ましく、１〜１０重量％がさらに好ましく、１〜５重量％が特に好ましい。０．１重量％未満では、起泡を抑制できないことがあり、２０重量％超ではスカム抑制に劣ることがある。
【００５４】
処理剤の不揮発分に対する、前記化合物（Ａ）及び前記成分（Ｂ）の重量割合の合計の上限値は、本願効果が得られやすい観点から、９９重量％が好ましく、９５重量％がより好ましく、９０重量％がさらに好ましく、８５重量％が特に好ましく、８０重量％が最も好ましい。
処理剤の不揮発分に対する、前記化合物（Ａ）及び前記成分（Ｂ）の重量割合の合計の下限値は、本願効果が得られやすい観点から、２０重量％が好ましく、４０重量％がより好ましく、５０重量％がさらに好ましく、５５重量％が特に好ましく、６０重量％が最も好ましい。
【００５５】
処理剤の不揮発分に対する前記アニオン性界面活性剤（Ｃ）の重量割合は、０．１〜６０重量％が好ましく、０．５〜５０重量％がより好ましく、１〜４０重量％がさらに好ましく、２〜３０重量％が特に好ましい。０．１重量％未満では、工程通過性が低下することがあり、２０重量％超ではスカム抑制に劣ることがある。
【００５６】
一無水アルジトールと脂肪酸とのエステル化合物（Ｄ）をさらに含むと、スカム抑制効果が高まるため、好ましい。
本発明の不織布製造用処理剤が、一無水アルジトールと脂肪酸とのエステル化合物（Ｄ）をさらに含む場合、化合物（Ｄ）の化合物（Ａ）及び成分（Ｂ）の相溶性を向上させることにより、スカム抑制効果が高まる観点から、前記化合物（Ａ）と前記化合物（Ｄ）との重量比（Ａ／Ｄ）の下限値は、０．１が好ましく、０．２がより好ましく、０．３がさらに好ましく、０．４が特に好ましい。前記化合物（Ａ）と前記化合物（Ｄ）との重量比（Ａ／Ｄ）の上限値は、１０００が好ましく、２００がより好ましく、１０がさらに好ましく、２が特に好ましい。
【００５７】
［その他の成分］
本発明の不織布製造用処理剤は、必要に応じて水および／または溶剤を含有していてもよい。本発明に使用する水としては、純水、蒸留水、精製水、軟水、イオン交換水、水道水等のいずれであってもよい。
本発明の不織布製造用処理剤には、更に所望によりＮ−トリアルキルグリシンやＮ−トリアルキルスルフォベタインなどの乳化剤、カルナバワックス等の潤滑剤等を添加してもよい。また、必要があれば適切な防腐剤、防錆剤、消泡剤を添加してもよい。
本発明の不織布製造用処理剤の製造方法としては、特に限定なく、公知の方法を採用できる。処理剤は、通常、構成する前記の各成分を任意の順番で添加混合することによって製造される。
【００５８】
［短繊維］
本発明の短繊維は、原料短繊維本体とこれに付着した上記不織布製造用処理剤とから構成される繊維をいい、一般的には所定の長さに切断した短繊維である。
不織布製造用処理剤の付与量は、原料短繊維に対して、０．０５〜２．０重量％が好ましく、０．０６〜１．５重量％がより好ましく、０．０７〜１．０重量％がさらに好ましく、０．０８〜０．７重量％が特に好ましい。０．０５％未満では、静電気防止性が不足する可能性があり、２．０重量％超では、脱落によるスカムが増加する可能性がある。
【００５９】
本発明の短繊維の繊維長は、不織布加工態様により次のように異なる。
スパンレース法及びニードルパンチ法による不織布製造に供する短繊維の場合は、２〜１００ｍｍが好ましく、１０〜６４ｍｍがより好ましく、２０〜６０ｍｍがさらに好ましく、３１〜５５ｍｍが特に好ましい。繊維長が２ｍｍ未満及び１００ｍｍ超であると、絡合性が低下する可能性がある。
エアレイド法及び抄紙法による不織布製造に供する短繊維の場合は、１〜４０ｍｍが好ましく、２〜２０ｍｍがより好ましく、３〜１０ｍｍがさらに好ましい。繊維長が４０ｍｍ以下だと均一分散が達成され易く、さらに不織布の地合が良好になりやすい。繊維長が１ｍｍ以上だと、不織布に加工したときの不織布強力が良好である。
【００６０】
本発明の短繊維の太さは、一般にデシテックス（以後、ｄｔｅｘで表現する）という単位で表されるが、０．７〜４．０ｄｔｅｘが好ましく、０．８〜３．０ｄｔｅｘがより好ましく、０．９〜２．０ｄｔｅｘがさらに好ましく、１．０〜１．５ｄｔｅｘが特に好ましい。０．７ｄｔｅｘ未満では、カード通過性が低下する可能性がある。４．０ｄｔｅｘ超では、絡合性が低下する可能性がある。
【００６１】
本発明の不織布製造用処理剤は、そのまま希釈等せずに原料短繊維本体に付着させてもよく、水等で不揮発分全体の重量割合が０．２〜１５重量％となる濃度に希釈してエマルションとして原料短繊維本体に付着させてもよい。不織布製造用処理剤を原料短繊維本体へ付着させる工程及び本発明の不織布製造用処理剤を原料短繊維本体に付着させる手段は、原料短繊維の種類によって異なる。
ポリオレフィン繊維、ポリエステル繊維、ポリアミド繊維、アクリル繊維、ポリ塩化ビニル繊維の場合には、不織布製造用処理剤を原料短繊維本体へ付着させる工程は、原料短繊維本体の紡糸工程、延伸工程、捲縮工程、切断工程手前等のいずれであってもよく、付着させる手段は、ローラー給油、ノズルスプレー給油、ディップ給油等のいずれであってもよい。
レーヨン繊維、キュプラ繊維、アセテート繊維等の再生繊維の場合には、不織布製造用処理剤を原料短繊維本体へ付着させる工程は繊維の切断工程後であり、付着させる手段は、均一に付着し、処理剤の性能が発揮され易い観点から、ディップ−ニップ給油が好ましい。
以上に限定されず、短繊維の製造工程やその特性に合わせ、より均一に効率よく目的の付着率が得られる方法を採用すればよい。また、乾燥の方法としては、熱風および赤外線により乾燥させる方法、熱源に接触させて乾燥させる方法等を用いてよい。
【００６２】
本発明の原料短繊維としては、木綿繊維、晒し処理された木綿繊維等の天然繊維、レーヨン繊維、キュプラ繊維、アセテート繊維等の再生繊維、ポリオレフィン繊維、ポリエステル繊維、ポリアミド繊維、アクリル繊維、ポリ塩化ビニル繊維、２種類以上の熱可塑性樹脂からなる複合繊維等の合成繊維が挙げられる。ポリアミド繊維としては、６−ナイロン繊維、６，６−ナイロン繊維、芳香族ポリアミド繊維等が挙げられる。
これらの中でも、レーヨン繊維は繊維表面が皺のある凸凹型を有することにより、絡合性が不足し易いため、本願発明の不織布製造用処理剤の効果が発揮され易い観点から、本願発明の不織布製造用処理剤は、レーヨン繊維用であると好ましく、本願発明の短繊維はレーヨン短繊維であると好ましく、本願発明の不織布は、レーヨン短繊維を含むものが好ましい。
【００６３】
又、原料繊維がポリオレフィン繊維及びポリエステル繊維であれば、繊維が撥水性であるためにスパンレース法による不織布製造時により高い水圧が必要であり、起泡性低減がさらに必要との観点から、原料繊維がポリオレフィン繊維及びポリエステル繊維であることが、好ましい。
上記レーヨン繊維としては、ビスコースレーヨン繊維（強力レーヨン繊維、高強力レーヨン繊維、高湿潤弾性レーヨン繊維、ポリノジック繊維を含む）、溶剤紡糸レーヨン繊維等が挙げられる。
複合繊維の組み合わせとしては、ポリオレフィン系樹脂／ポリオレフィン系樹脂の場合、例えば、高密度ポリエチレン／ポリプロピレン、直鎖状高密度ポリエチレン／ポリプロピレン、低密度ポリエチレン／ポリプロピレン、プロピレンと他のα−オレフィンとの二元共重合体または三元共重合体／ポリプロピレン、直鎖状高密度ポリエチレン／高密度ポリエチレン、低密度ポリエチレン／高密度ポリエチレン等が挙げられる。また、ポリオレフィン系樹脂／ポリエステル系樹脂の場合、例えば、ポリプロピレン／ポリエチレンテレフタレート、高密度ポリエチレン／ポリエチレンテレフタレート、直鎖状高密度ポリエチレン／ポリエチレンテレフタレート、低密度ポリエチレン／ポリエチレンテレフタレート等が挙げられる。また、ポリエステル系樹脂／ポリエステル系樹脂の場合、例えば、共重合ポリエステル／ポリエチレンテレフタレート等が挙げられる。さらにポリアミド系樹脂／ポリエステル系樹脂、ポリオレフィン系樹脂／ポリアミド系樹脂等からなる繊維も挙げられる。
これらの中でも、原料繊維が撥水性であるためにスパンレース法による不織布製造時により高い水圧が必要であり、起泡性低減がさらに必要との観点から、ポリオレフィン系樹脂／ポリオレフィン系樹脂、ポリオレフィン系樹脂／ポリエステル系樹脂、ポリエステル系樹脂／ポリエステル系樹脂がさらに好ましい。
後述するエアレイド法又は抄紙法による不織布製造工程に本発明の短繊維を供する場合には、原料繊維が熱融着繊維を含むと、熱融着繊維以外の繊維と混合した後、熱融着することで不織布となるため、好ましい。
前記熱融着繊維としては、不織布製造工程において溶融・融着が可能な熱可塑性繊維であればよく、低融点ポリエステル、低融点ビニロン、低融点ナイロンなどの単体繊維、あるいは芯がポリエチレン、ポリプロピレンあるいはポリエステルで、鞘がポリエステル、エチレン・酢酸ビニル共重合体のような所謂芯−鞘型の複合繊維などを単独で用いてもよいし、あるいはこれらの二種以上を併用してもよい。
【００６４】
［不織布及び不織布の製造方法］
背景技術で既述したとおり、不織布加工態様は、多様化しており、スパンレース法、ニードルパンチ法、ケミカルボンド法、抄紙法及びエアレイド法がある。また、それらの不織布製造方法を組み合わせても良い。
本発明の不織布は、以下に記載する方法で作製した不織布である。
【００６５】
（スパンレース法）
スパンレース法の場合には、本発明の短繊維を開繊工程にて開繊し、２以上の種類の短繊維を使用する場合には混綿し、不織布加工機によるカーディングにて繊維ウェブを作製する。
繊維ウェブを作製するには、繊維を不織布加工機に供給し、不織布加工機から排出されるフリースを適宜積層すればよい。不織布加工機としては、フリース中の繊維がほぼ一方向に配列するパラレル不織布加工機、フリース中の繊維が無配向となるランダム不織布加工機、前二者の中間程度の配向となるセミランダム不織布加工機、従来綿繊維の開繊に最も一般的に使用されているフラット不織布加工機等を使用することができる。不織布加工機から排出されたフリースを、そのまま多数枚重ねて、一方向に繊維が配列したウェブまたは繊維が無配向となっている繊維ウェブとしてもよい。また、一方向に繊維が配列したフリースを、各フリースの繊維が直交する状態で多数枚重ねて、縦・横均一な繊維ウェブとしてもよい。本発明においては、縦・横の引張強度が同等である方が好ましいので、繊維ウェブとしても、繊維が無配向となっている繊維ウェブまたは各フリース間の繊維が直交している繊維ウェブを採用することが好ましい。
不織布加工機によるカーディング工程は、繊維束状となったスライバーではなく、繊維ウェブを作製する点で、紡績時のカーディング工程と異なる。そのため、不織布加工機によるカーディング工程では、紡績時のカーディング工程では見られなかった風綿が発生し易い。係る理由から、本願発明の不織布製造用処理剤は、紡績用処理剤と異なり、絡合性の要求度が極めて高い。
【００６６】
次に、スパンレース処理が繊維ウェブに施される。スパンレース処理は、繊維ウェブに高圧水流を衝突させるという絡合処理手段である。この手段によって、高圧水流のエネルギーが、繊維ウェブ中の繊維に与えられ、繊維はこのエネルギーによって運動させられ、その結果、繊維相互間に三次元的絡合が発現してくるのである。高圧水流は、例えば、孔径が０．０５〜２．０ｍｍ程度、特に０．１〜０．４ｍｍの噴射孔から、噴射圧力５〜１５０ｋｇ／ｃｍ２・Ｇ程度で、水または温水等の液体を噴出させれば、容易に得ることができる。スパンレース処理は、一般的に、この噴射孔が０．３〜１０ｍｍ間隔で一列または複数列に多数配列した装置を、繊維ウェブの進行方向と噴射孔の列とが直交するように配置し、進行する繊維ウェブ上に、高圧水流を衝突させることによって行われる。噴射孔と繊維ウェブ間との距離は、１〜１５ｃｍ程度が好ましい。この距離が１ｃｍ未満であると、繊維ウェブに高圧水流が衝突したときのエネルギーが大きすぎて、得られる不織布の地合が乱れるおそれがある。一方、１５ｃｍを超えると、繊維ウェブに高圧水流が衝突したときのエネルギーが小さくなって、繊維に十分な運動エネルギーを与えることができず、三次元的絡合が不十分になる傾向が生じる。
【００６７】
繊維ウェブにスパンレース処理を施す際、繊維ウェブは、通常、支持体に担持されている。すなわち、スパンレース処理が施される側とは、反対面に支持体が置かれている。この支持体は、繊維ウェブに施された高圧水流を良好に通過させるものであれば、どのようなものでも使用でき、例えばメッシュスクリーンや有孔板等が採用される。一般的には、金網等のメッシュスクリーンが採用され、また孔の大きさは、２０〜１００メッシュ程度であるのが好ましい。
【００６８】
繊維ウェブにスパンレース処理を施した後、繊維ウェブには液体流として使用した水や温水等の液体が含浸された状態になっており、この液体を従来公知の方法で除去して、不織布が得られるのである。ここで、液体を除去する方法としては、まず、マングルロール等の絞り装置を用いて、過剰の液体を機械的に除去し、引き続き連続熱風乾燥機等の乾燥装置を用いて、残余の液体を除去する方法等が用いられる。以上のようにして得られた不織布は、繊維相互間の三次元的絡合が十分になされており、おしぼりや手拭き等の素材として使用するのに十分な引張強度を持つものである。
【００６９】
（ニードルパンチ法）
繊維ウェブを作製する方法は、スパンレース法と同様である。
ニードルパンチ法による不織布製造方法は、一般的には繊維束に対して垂直な方向に棘を持った針が上下運動して、針の先端あるいは、棘に引っかかった繊維束が押し込められて立体的な絡み合いを生じさせることにより不織布を製造する工程（ニードルパンチ工程ということもある）を含む。ニードルパンチの回数、密度、針の形を最適化して、所望の結束力を得ることができる。
繊維ウェブをニードルパンチ法により不織布を製造するに際し、積層ウェブまたは不織布の少なくとも両端部を固定し、繊維移動を惹起しない状態にすることもできる。
【００７０】
（抄紙法）
抄紙法による不織布製造方法は、本発明の処理剤が処理された短繊維を水中に分散させて抄紙する工程（抄紙工程ということもある）を含むものである。該短繊維は、抄紙工程において、撹拌・分散時、繊維同士が絡みにくく、速やかに沈降して単繊維に分散し、安定分散性も良好である。
抄紙工程としては、常法の湿式抄紙工程を採用できる。湿式抄紙工程としては、上記工程で本発明の処理剤が処理された短繊維をパルパーに投入して水中で撹拌・分散し、懸濁させる。この時、水に低シェアで分散され、気泡が抑制されるので、繊維が均一に分散することで、地合いの良好な抄紙を得ることができる。次に、抄き網に供給し、湿紙とする。そして、湿紙を乾燥させる乾燥工程を経て、ロール状に巻取り、湿式抄紙不織布を得る。抄き網は円網、短網が一般的であるが、長網、ロトフォーマー、ハイドロフォーマー、パーチフォーマーなどでも構わない。乾燥工程は複数の回転加熱ローラー式（多筒式）あるいはヤンキードラム式のいずれでも構わない。
また、本発明の抄紙不織布の製造方法は、抄紙工程で、原料短繊維を本発明の処理剤を含む水中に分散させて抄紙してもよい。
【００７１】
（エアレイド法）
エアレイド法による不織布製造方法は、本発明の短繊維を篩、またはスクリーンを通して該短繊維が均一分散した繊維ウェブとなるよう降り積もらせる工程（エアレイド工程ということもある）を含むものである。
本発明の短繊維が、上記熱融着性繊維を含む場合、例えば、レーヨン繊維、パルプ繊維及び熱融着繊維からなる場合には、前記エアレイド工程により繊維ウェブを得た後、加熱による熱融着又は熱接着により不織布を製造する工程が好ましい。
又、本発明の短繊維が熱融着性繊維を含まない場合、例えば、レーヨン繊維単独である場合には、前記エアレイド工程により繊維ウェブを得た後、エマルションバインダーを付与し、繊維同士の交点を結合させて不織布を製造する工程が好ましい。
前記エマルションバインダーとしては、アクリロニトリル−ブタジエンゴム、スチレン−ブタジエンゴム、ポリ酢酸ビニル、ポリエチレン酢酸ビニル、ポリアクリレート等が用いられる。
【００７２】
エアレイド法に用いられるウェブ製造装置としては、例えば、前後、左右、上下、水平円状等のいずれかに振動し短繊維をふるいの目から分散落下させる箱形篩いタイプの装置が使用できる。また、ネット状の金属多孔板が円筒状に成形され、且つその側面に繊維の投入口を有し、繊維をそのふるいの目から分散・落下させるネット状円筒型タイプの装置も使用できる。
エアレイド法で製造されたマット状の繊維ウェブにおいては、繊維は全方向に均一分散しているので、かさ高の繊維集合体となるし、繊維が均一分散されているので、強度の高い不織布が得られる。
【００７３】
（繊維ウェブの重量（目付））
スパンレース法の場合、繊維ウェブの重量（目付）は、１０〜１５０ｇ／ｍ２程度であるのが好ましい。目付が１０ｇ／ｍ２未満であると、繊維密度が小さくなって、三次元的絡合が不十分になる傾向が生じる。一方、目付が１５０ｇ／ｍ２を超える場合も、単位面積当りの繊維量が多すぎて、三次元的絡合が不十分になる傾向が生じる。
ニードルパンチ法の場合、繊維ウェブの重量（目付）は、２０〜１３００ｇ／ｍ２程度と幅広く用途により選択できるが、２０〜５００ｇ／ｍ２が好ましく、３０〜４００ｇ／ｍ２がより好ましい。目付が２０ｇ／ｍ２未満及び１３００ｇ／ｍ２超であると、不織布の地合いが低下することがある。
エアレイド法の場合、繊維ウェブの重量（目付）は、１０〜１５０ｇ／ｍ２程度であるのが好ましい。目付が１０ｇ／ｍ２未満又は１５０ｇ／ｍ２を超える場合も、単位面積当りの繊維量が適正でないことにより、不織布の厚さが不均一となる可能性がある。
【００７４】
本発明の不織布は、スパンレース法及び抄紙法による不織布製造工程で起泡が少ないという特徴があるため、不織布上の泡により、繊維が乱れて目付けが不均一になることがなく、高品質である。又、スパンレース法の高圧水流を循環水にて行なう場合にも、スカム発生によるフィルターやノズル詰まり等の弊害がないため、不織布の生産性を向上させることができる。
本発明の不織布は、スパンレース法及びニードルパンチ法による不織布製造工程で、絡合性に優れることにより風綿が少ないため、ウェブが均一となることにより、高品質である。
本発明の不織布は、エアレイド法による不織布製造工程で、スカム抑制に優れることにより、ウェブが均一となることにより、高品質である。
【００７５】
本発明の不織布の用途としては、各種不織布製造方法により次のように適した用途がある。
スパンレース法による不織布製造方法で得られた不織布は、製造工程でスパンレース処理をしていることにより、不織布製造用処理剤の残存量が少ない観点と、繊維間空隙が大きく、柔軟性に優れるという観点とから、直接、肌に触れる用途や拭き布として好適に用いられている。マスク、空気フィルター、水、コーヒーならびにティーバッグ、液体カートリッジならびにバッグフィルター、真空バッグ、アレルゲン膜、幼児用おむつ、女性用衛生ナプキン、成人失禁用製品、個人用衛生ふき取り繊維、包帯、外傷用包帯、空気フィルター、液体フィルター、家庭用ふき取り繊維、店舗用タオル、電池セパレーター、真空洗浄剤バッグ、化粧品パッド、食品パッケージ、衣類、衣服、医療用の衣類、および使い捨て下着等が挙げられる。
【００７６】
エアレイド法による不織布製造方法で得られた不織布は、かさ高の繊維集合体となるし、繊維が均一分散されているので、強度の高い不織布が得られるため、化粧用パフ、衛材用、皮膚清浄用シート、ワイパー用、食品ドリップ吸収シート、キッチンペーパー、各種包装材、緩衝材、吸着性シート、吸音材、エアフィルターなどに有用である。
【００７７】
抄紙法による不織布製造方法で得られた不織布は、地合いが均一でかつ優れた柔軟性を有しているので、衛生材料用または医療材料用または家庭用品用に有用である。具体的には、肌当て用基材、マスク、貼付剤用基材、化粧落とし用基材、衣料用芯地、ワイパー、合皮用基材などに有用である。
【００７８】
化粧用パフ、化粧落とし用基材、皮膚清浄用シート、貼付剤用基材、マスク、キッチンペーパー、食品ドリップ吸収シート等の人体に関わる不織布を製造するために使用する本願発明の不織布製造用処理剤は、人体への安全性の観点から、前記エステル化合物（Ａ）、前記ポリオキシアルキレン多価アルコール脂肪酸エステル（Ｂ１）、前記鉱物油（Ｂ２）及び前記化合物（Ｄ）を含むと好ましい。
【実施例】
【００７９】
以下に本発明を実施例によって説明するが、本発明はこれに限定されるものではない。尚、各実施例、比較例における評価項目と評価方法は以下の通りである。又、各実施例、比較例における処理剤の明細と評価結果を表１〜表３にまとめて示す。処理剤の明細中、配合比率はいずれも重量％を表す。【００８０】
［エステル化合物（Ａ）の製造］
（製造例１）
（ソルビトールモノステアレートの製造）
撹拌翼、温度センサー、窒素ガス導入口、真空ラインを備えた２０００ｍＬの四つ口フラスコに、ソルビトールの８０重量％水溶液４５５ｇとステアリン酸メチル７２０ｇを仕込み、窒素気流下９０℃にて常圧で２時間、さらに６．６７ｋＰａ以下で１時間脱水を行って、系内の水分含量が０．２％となった。そこに２０重量％に調製したナトリウムメトキシドのメタノール溶液を１５．２ｇ、次亜リン酸ナトリウム０．３０ｇを添加し、窒素気流下１６０℃まで常圧で２時間かけて昇温、そのまま窒素気流下１６０℃、常圧で反応を行い、７時間で系内がＩ相になったことを確認した。その後、窒素気流下１６０℃にて４．００ｋＰａ前後でさらに２時間反応を行い、薄層クロマトグラフィー（ＴＬＣ）でステアリン酸メチルのスポットが消失したことを確認して反応終了とした。冷却後、８０℃でキョーワード＃７００を１．０重量％添加し、２６．７ｋＰａ以下で１時間吸着処理した後、ろ過してソルビトールモノステアレート（Ａ１−１）を得た。【００８１】
（製造例２）
（マンニトールジパルミテートの製造）
撹拌翼、温度センサー、窒素ガス導入口、サンプリング口を備えた２０００ｍＬの四ッ口フラスコに、マンニトール４５５ｇ（２．５モル）、パルミチン酸１２８０ｇ（５モル）、触媒として炭酸カリウムを８ｇ、カラメル生成抑制のため酸化防止剤８ｇ（旭電化製アデカスタブＡＯ−７０）を仕込み、窒素気流下２２５℃にて常圧で３時間反応させた。酸価が５．０以下であることを確認して反応終了とした。約１５００ｇのマンニトールジパルミテート（Ａ１−２）を得た。【００８２】
（製造例３）
（イソソルビドモノステアレートの製造）
蒸留器を備えた撹拌装置中に、１４６ｇ（１モル）のイソソルビド及び２８４ｇ（１モル）のステアリン酸を、８０℃で、０．３８ｇの苛性ソーダ（１８重量％濃度）と一緒に投入した。撹拌、窒素置換下で、最初に反応混合物を１８０℃１時間加熱し、水の留去をしつつ、時間で１９０℃に加熱し、さらに２時間で２１０℃に加熱した。２１０℃に到達後、１ｍｇＫＯＨ／ｇの酸価に達するまでエステル化した。３８５ｇの琥珀色のイソソルビドステアレート（Ａ２−１）が得られた。【００８３】
［化合物（Ｄ）の製造］
（製造例４）
（ソルビタンモノステアレートの製造）
四つ口フラスコに、Ｄ−ソルビトール液５２０ｇ（２．０モル）を仕込み、４００Ｐａの減圧下、７５℃で約１０分間脱水した。次にステアリン酸５６０ｇ（２．０モル）を仕込み、水酸化ナトリウム１０ｗ／ｖ％水溶液１０ｍＬを加え、常圧下、窒素ガス気流中２２０℃で、３時間エステル化反応を行った。得られた反応混合物を１７０℃まで冷却し、リン酸（８５質量％）２．３ｇを添加して触媒を中和し、次に、反応混合物を約１５０℃まで冷却し、グリセリン８００ｇを加えて均一に混合後その温度で約１時間放置し、分離したグリセリン相約６４０ｇを除去した。得られたソルビタン脂肪酸エステルを、１６０℃、２５０Ｐａの条件で減圧蒸留して残留するグリセリンを留去し、ソルビタンモノステアレート（Ｄ−１）８００ｇを得た（酸価３．１、水酸基価：２５２）【００８４】
尚、表中の各成分は、以下のものを用いた。
Ａ１−１  ソルビトールモノステアレート
Ａ１−２  マンニトールジパルミテート
Ａ１−３  ソルビトールトリステアレート
Ａ１−４  ソルビトールモノオレエート
Ａ１−５  ソルビトール・トリ・オレエート
Ａ２−１  イソソルビドモノステアレート
Ａ２−２  イソマンニドモノパルミテート
Ａ２−３  イソソルビドモノミリスチレート
Ａ２−４  イソソルビドモノオレエート
Ｂ１−１  ポリオキシエチレン（付加モル数：２０）ソルビタンモノステアレート
Ｂ１−２  ポリオキシエチレン（付加モル数：２０）ソルビタンモノオレエート
Ｂ１−３  ポリオキシエチレン（付加モル数：３０）ひまし油エーテル
Ｂ１−４  ポリオキシエチレン（付加モル数：１０）ひまし油エーテル
Ｂ１−５  ポリオキシエチレン（付加モル数：２０）ソルビタントリステアレート
Ｂ１−６  ポリオキシエチレン（付加モル数：２０）ソルビタンモノパルミテート
Ｂ２−１  ポリエチレングリコール（分子量：４００）モノオレエート
Ｂ２−２  ポリエチレングリコール（分子量：１５４０）モノステアレート
Ｂ２−３  ポリエチレングリコール（分子量：２００）ジラウレート
Ｂ２−４  ポリエチレングリコール（分子量：６００）モノオレエート
Ｂ２−５  ポリエチレングリコール（分子量：４００）モノラウレート
Ｂ３−１  鉱物油（粘度６０秒）
Ｂ３−２  鉱物油（粘度１２０秒）
Ｂ３−３  鉱物油（粘度５００秒）
Ｂ４−１  イソトリデシルステアレート
Ｂ４−２  イソオクチルパルミテート
Ｃ−１    菜種油サルフェートＮａ塩
Ｃ−２    ラウリルサルフェートＮａ塩
Ｃ−３    オレイルサルフェートＮａ塩
Ｃ−４    セチルサルフェートＮａ塩
Ｄ−１    ソルビタンモノステアレート
Ｄ−２    マンニタンモノパルミテート
Ｄ−３    ソルビタンモノミリスチレート
Ｄ−４    ソルビタントリステアレート
Ｄ−５    ソルビタンモノオレエート
Ｄ−６    ソルビタントリオレエート
Ｇ−１    グリセリンモノオレエート（アルジトールの水酸基の価数が３のアルジトール脂肪酸エステル）
Ｇ−２    エリスリトールジカプリレート（アルジトールの水酸基の価数が４のアルジトール脂肪酸エステル）【００８５】
［試料綿の作製］
次に、予め脱脂しておき、処理剤が付着していない１．７ｄｔｅｘ×４４ｍｍの原料ＲＢレーヨン短繊維を用い、原料短繊維に対する処理剤の不揮発分の付着量が０．２重量％になるように、前記処理剤のエマルションを給油し、当該原綿を８０℃、２時間で乾燥した。得られた処理剤付与綿を下記の各評価に供した。【００８６】
［絡合性（風綿）評価］
処理剤付与綿３ｋｇを大和機工社製ミニチュアローラーカード機で処理し、飛散した風綿をニューマーで吸引して集積し、その重量が３０ｇ未満であれば絡合性（風綿）が良好であると判断した。
絡合性（風綿）の判断の指標
◎（非常に良好）：風綿の重量が１０ｇ未満
○（良好）      ：風綿の重量が１０ｇ以上３０ｇ未満
△（不良）      ：風綿の重量が３０ｇ以上６０ｇ未満
×（非常に不良）：風綿の重量が６０ｇ以上【００８７】
［スカム抑制性評価］
処理剤付与綿３ｋｇを大和機工社製ミニチュアローラーカード機で処理し、ケーシング内側に付着したスカムを下記の４段階で目視判定し、◎〜○であればスカム抑制効果が良好であると判断した。
スカムの目視判定の指標
◎（非常に良好）：ケーシングの内側の２割未満の範囲にスカムが付着。
○（良好）      ：ケーシングの内側の２割以上５割未満の範囲にスカムが付着。
△（不良）      ：ケーシングの内側の５割以上８割未満の範囲にスカムが付着。
×（非常に不良）：ケーシングの内側の８割以上の範囲にスカムが付着。【００８８】
［低起泡性］
処理剤付与綿３０ｇを５００ｍｌのビーカーに入れ、その上に常温のイオン交換水３００ｇを注ぎ入れ、ラップで蓋をして４時間放置後、イオン交換水に浸漬した処理剤付与綿から別の３００ｍｌビーカーに浸漬液２００ｍｌを搾り出した。次に、その搾り液３０ｍｌを１００ｍ１の栓付きメスシリンダーに入れて、１０回強振した後、その５分後の泡の高さを測定した。泡の高さが１．０ｃｍ未満で低起泡性が良好であると判断した。
低起泡性の判断の指標（泡の高さ（ｃｍ））
◎（非常に良好）：泡の高さが０．５ｃｍ未満。
○（良好）      ：泡の高さが０．５ｃｍ以上１．０ｃｍ未満。
△（不良）      ：泡の高さが１．０ｃｍ以上２．０ｃｍ未満。
×（非常に不良）：泡の高さが２．０ｃｍ以上。【００８９】
［不織布の地合評価］
（スパンレース法）
処理剤付与綿４０ｇをそれぞれ大和機工社製開繊機（型式ＯＰ−４００）により開繊処理を施した。次いで、開繊処理された処理剤付与綿をランダム不織布加工機に供給し、排出されたフリースを積層して、目付１００ｇ／ｍ２の繊維ウェブを得た。この繊維ウェブを、金属製ネットよりなる支持体上に配置し、噴射圧力１５ｋｇ／ｃｍ２・Ｇで第一段階のスパンレース処理を施し、綿繊維相互間を予備的に三次元絡合させた。引き続き、噴射圧力１００ｋｇ／ｃｍ２・Ｇで第二段階のスパンレース処理を施し、乾燥して不織布をそれぞれ得た。得られたスパンレース法による不織布の地合を目視判定にて評価した。
不織布の地合の判断の指標
◎：不織布の地合の乱れがなく、見た目が非常に良好である。
○：不織布の地合の乱れが少なく、見た目が良好である。
△：不織布の地合に若干の乱れが見られる。
×：不織布の地合に乱れが見られる。【００９０】
【表１】
2017179405.tif 000002
【００９１】
【表２】
2017179405.tif 000003
【００９２】
【表３】
2017179405.tif 000004
【００９３】
表１〜３から分かるように、実施例１〜１４の不織布製造用処理剤は、アルジトール脂肪酸エステル化合物（Ａ１）及び二無水アルジトールと脂肪酸とのエステル化合物（Ａ２）から選ばれる少なくとも１種であるエステル化合物（Ａ）と、ポリオキシアルキレン多価アルコール脂肪酸エステル（Ｂ１）、ポリアルキレングリコール脂肪酸エステル（Ｂ２）、鉱物油（Ｂ３）及び１価アルコール脂肪酸エステル（Ｂ４）から選ばれる少なくとも１種である成分（Ｂ）とを含み、前記化合物（Ａ１）を構成するアルジトールの水酸基の価数が５以上であるために、不織布製造用処理剤を付与した短繊維は、絡合性及びスカム抑制に優れ且つ起泡が少ない。
一方、比較例１〜６において、前記エステル化合物（Ａ）がない場合（比較例１、３、５及び６）、前記成分（Ｂ）がない場合（比較例２及び４）、アルジトール脂肪酸エステル化合物であっても、水酸基の価数が４以下の場合（比較例５及び６）には、本願課題の内のすくなくとも１つが解決できていない。
【国際調査報告】
2017179405.tif 000005
2017179405.tif 000006
2017179405.tif 000007
2017179405.tif 000008